Composition adhésive réticulable, caractérisée en ce qu'elle comprend : - au moins un polymère (A) comprenant un groupe alkoxysilane hydrolysable ; - au moins une résine tackifiante (B) ; - au moins une silice pyrogénée (C) ; et - au moins un catalyseur de réticulation (D). Composition adhésive selon la revendication 1, caractérisée en ce que le polymère (A) comprend au moins un, et de préférence au moins deux, groupements hydrolysables de formule (I) : -Si(R 4 ) p (OR 5 ) 3-p (I) dans laquelle : R 4 représente un radical alkyl linéaire ou ramifié comprenant de 1 à 4 atomes de carbone, avec la possibilité que quand il y a plusieurs radicaux R 4 , ces derniers soient identiques ou différents ; R 5 représente un radical alkyl linéaire ou ramifié comprenant de 1 à 4 atomes de carbone, avec la possibilité que quand il y a plusieurs radicaux R 5 , ces derniers soient identiques ou différents, avec la possibilité que deux groupements OR 5 puissent être engagés dans un même cycle ; et p est un nombre entier égal à 0, 1 ou 2, de préférence égal à 0 ou 1. Composition adhésive selon l’une des revendications 1 ou 2, caractérisée en ce que la silice pyrogénée (C) est hydrophobe. Composition adhésive selon la revendication 3, caractérisée en ce que la silice pyrogénée hydrophobe (C) est obtenue par traitement d’une silice pyrogénée avec un PolyDiMéthylSiloxane. Composition adhésive selon l’une des revendications 1 à 4, caractérisée en ce que la silice pyrogénée (C) possède une surface spécifique BET d’au moins 10 m 2 /g, de préférence allant de 50 à 400 m 2 /g. Composition adhésive selon l’une des revendications 1 à 5, caractérisée en ce qu’elle comprend une résine silsesquioxane (E). Composition adhésive selon l’une des revendications 1 à 5, caractérisée en ce qu’elle comprend : - de 3% à 90% en poids d’au moins un polymère (A) ; - de 15% à 80% en poids d'au moins une résine tackifiante (B) ; - de 1 à 10 % en poids de la silice pyrogénée (C) ; et - de 0,01% à 10% en poids de catalyseur de réticulation (D) ; ces pourcentages en poids étant indiqués sur la base du poids total de ladite composition. Composition adhésive selon l’une des revendications 6 ou 7, caractérisée en ce qu’elle comprend de 0,1 à 20% en poids de résine silsesquioxane (E), sur la base du poids total de ladite composition. Utilisation de la composition adhésive réticulable, telle que définie dans l’une des revendications 1 à 8, pour l’assemblage semi-structural de deux substrats. Utilisation selon la revendication 9 dans les domaines de l’électronique, du bâtiment, de la fabrication des moyens de transport, de préférence de l'industrie automobile, ferroviaire, aérospatiale, et navale. Procédé d’assemblage de 2 substrats comprenant : - une étape (i) de fusion de la composition adhésive, telle que définie dans l’une des revendications 1 à 8, par chauffage à une température comprise entre 30 et 130°C, puis - une étape (ii) de dépose de ladite composition sur une surface d’un premier substrat, puis - une étape (iii) comprenant : - une étape (iii1) de réticulation de ladite composition par chauffage à une température allant de 15°C à 200°C ; et - une étape (iii2) de mise en contact de ladite surface avec une surface d’un second substrat. Procédé selon la revendication 11, caractérisé en ce que dans l’étape (ii) la composition est déposée sur la surface du premier substrat sous la forme d’un cordon. Procédé selon la revendication 11, caractérisé en ce que dans l’étape (ii) la composition est déposée sur la surface du premier substrat sous la forme d’une couche d’épaisseur comprise entre 0,1 mm et 2 cm. Procédé selon l’une des revendications 11 à 13, caractérisé en ce que l’étape (iii1) de réticulation est mise en œuvre à une température allant de 15°C à 45°C, de préférence à température ambiante et en présence de l’humidité de l’atmosphère environnante. Procédé selon l’une des revendications 11 à 13, caractérisé en ce que l’étape (iii1) de réticulation est mise en œuvre à une température allant de 90°C à 160°C et en présence d’une humidité absolue allant de de 10 à 200 g d’eau par m 3 de gaz, de préférence de 20 à 60 g/m 3 . Produit d’assemblage comprenant au moins deux substrats liés par la composition adhésive telle que définie dans l’une des revendications 1 à 8.